(57)【要約】【課題】  起毛した不織布や面の粗い紙系などの材料を表面に有する自動車用成型部品に対する優れた接着力、自動車用成型部品の凹凸形状に対する優れた追従性、及びワイヤーハーネスが直線形状になろうとする反発力に対抗するための高い耐反発性を有し、それによりワイヤーハーネスを自動車用成型部品に安定に固着することが可能であり、かつ難燃性を有する自動車用ワイヤーハーネス固定用粘着シートを提供する。【解決手段】  自動車用ワイヤーハーネスを自動車成型部品に固定するために用いる粘着シートであって、該粘着シートが、軟質金属箔と、発泡樹脂層と、粘着剤層とをこの順に積層した構造を備えた粘着シートであることを特徴とする自動車用ワイヤーハーネス固定用粘着シート。【選択図】        なし【特許請求の範囲】
【請求項１】
自動車用ワイヤーハーネスを自動車成型部品に固定するために用いる粘着シートであって、
該粘着シートが、軟質金属箔と、発泡樹脂層と、粘着剤層とをこの順に積層した構造を備えた粘着シートであることを特徴とする自動車用ワイヤーハーネス固定用粘着シート。
【請求項２】
前記軟質金属箔の厚みが２〜３０μｍである請求項１に記載の自動車用ワイヤーハーネス固定用粘着シート。
【請求項３】
前記発泡樹脂層の厚みが０．４〜４．０ｍｍである請求項１又は２のいずれかに記載の自動車用ワイヤーハーネス固定用粘着シート。
【請求項４】
前記軟質金属箔が、軟質アルミニウム箔である請求項１、２又は３のいずれかに記載の自動車用ワイヤーハーネス固定用粘着シート。
【請求項５】
前記発泡樹脂層の２５％圧縮強度が１０〜１５０ＭＰａである請求項１、２、３又は４のいずれかに記載の自動車用ワイヤーハーネス固定用粘着シート。
【請求項６】
前記発泡樹脂層がポリエチレンフォームである請求項１、２、３、４又は５のいずれかに記載の自動車用ワイヤーハーネス固定用粘着シート。
【請求項７】
発泡樹脂層が難燃剤を含有する請求項１、２、３、４、５又は６のいずれかに記載の自動車用ワイヤーハーネス固定用粘着シート。
【請求項８】
前記粘着剤層が、スチレン−イソプレンブロックコポリマーと粘着付与樹脂とを含有し、
前記スチレン−イソプレンブロックコポリマーのシブロック量が３０〜８０質量％であって、
前記粘着付与樹脂が、Ｃ５系石油樹脂、Ｃ５系／Ｃ９系石油樹脂、及び脂環族系石油樹脂からなる群から選択される少なくとも１種以上を含有し、
前記粘着付与樹脂の含有量が、前記スチレン−イソプレンブロックコポリマー１００質量部に対して、６０〜２００質量部である請求項１、２、３、４、５、６又は７のいずれかに記載の自動車用ワイヤーハーネス固定用粘着シート。
【請求項９】
請求項１、２、３、４、５、６、７又は８のいずれかに記載の自動車用ワイヤーハーネス固定用粘着シートを用いて、自動車用ワイヤーハーネスを固定したことを特徴とする自動車用成型部品。
【発明の詳細な説明】
【技術分野】
【０００１】
本発明は、成型天井（ルーフライニング）、バンパー、ドアトリムといった給電が必要な機構が設置されている自動車用成型部品に、自動車ワイヤーハーネス（組み電線）を固定するために用いられる粘着シートと該粘着シートを用いて、自動車用ワイヤーハーネスを固定した自動車用成型部品に関するものである。
【背景技術】
【０００２】
自動車の組み立てラインでの所要工数を低減させるため、成型天井、バンパー、ドアトリムといった給電が必要な機構が設置されている自動車用成型部品の裏面側に、ルームランプ等への給電用の電線束（以下、「ワイヤーハーネス」という。）を予め固着しモジュール化してから供給することがなされている。
【０００３】
これら成型天井、バンパー、ドアトリムといった給電が必要な機構が設置されている自動車用成型部品の裏面側へのワイヤーハーネスの固定には、作業の簡便性やワイヤーハーネスのレイアウトやワイヤーハーネスの固定位置等の設計変更が容易に行える等の理由から塩化ビニルやポリオレフィン系プラスチックフィルムなどの基材の片面に粘着層が設けられた粘着シートやこれら各種基材層に両面テープを貼付した粘着テープなどをワイヤーハーネスの周囲を回り込むように貼着される方法が用いられている。
【０００４】
また、成型天井、ドアトリム等を構成する材料は、従来、車外の騒音を遮断するために、硬い樹脂素材にプラスチックフィルムやシートを貼り合わせた構造となっていた。しかし、近年、より高レベルの車内静粛性が要求され、成型天井、ドアトリム等を構成する材料は、ウレタン樹脂などの柔軟素材に、通気性が高い不織布や紙系などの材料が貼り合わされた構造に変わってきている。
【０００５】
このような表面が起毛した不織布や、表面が粗い紙系などの材料は、粘着シートの接触面が点接着となるため、成型天井、ドアトリム等のモジュール部品を立てかけて、組み立てラインまで輸送する際に、粘着シートに負荷がかかって粘着テープが剥がれてしまうという問題があった。特に、自動車成型部品は凹凸形状を有しており、この凹凸に沿ってワイヤーハーネスを固着しようとすると、ワイヤーハーネスが直線形状になろうとする反発力が粘着シートに働き、粘着シートが短時間で剥がれてしまうという問題があった。
【０００６】
そこで、接着テープと超音波溶着や高周波溶着等の溶着ガンでの溶着を併用する方法が提案されている（例えば、特許文献１参照）。しかしながら、溶着ガンによる工程が増え作業性が悪くなるほか、作業には熟練を要する問題があった。
【０００７】
また、成型天井、バンパー、ドアトリムといった自動車の内装部品に使用される材料は、搭乗者の安全面から、火災予防または延焼を防ぐことを目的に、難燃性や着火した場合の自己消化性（以下まとめて難燃性と略す）が要求され、成型天井等の裏面側にワイヤーハーネスを固定する粘着シートについてもこのような難燃性が付与されることが好ましい。粘着シートに難燃性を付与する方法としては、難燃性を有する基材の使用または粘着剤中への難燃剤の添加などがあり、難燃性を有する基材としては、金属箔や難燃剤を添加した樹脂シートなどが挙げられる。ところが、金属箔のみを基材として用いた場合は、粘着剤層を形成する粘着剤中に難燃剤を添加しなくても金属箔が粘着剤の延焼を防止する利点はあるが、金属箔は樹脂シートに比較して硬い基材であり、腰が強いため被着体への追従性が悪く、粘着シートに負荷がかかった際に剥がれるという問題があった。また、難燃剤を添加した樹脂シートを基材として用いた場合は、粘着剤層も難燃性を有していないと燃えてしまう懸念があるため、併せて粘着剤中への難燃剤の添加が必要である。しかしながら、難燃剤を粘着剤中へ添加すると初期接着性が低下し、耐剥がれ性に劣る問題があった。このように、従来の技術では、表面が起毛した不織布や表面が粗い紙系などの材料を表面に有する自動車用成型品への初期接着強度や耐剥がれ性と共に難燃性を両立させるという、現在求められている高い技術レベルにおいて、決して満足できるものではなかった。
【特許文献１】特開２００４−３０６７４１号公報
【発明の開示】
【発明が解決しようとする課題】
【０００８】
したがって、本発明の目的は、上記従来技術の問題点に鑑み、起毛した不織布や面の粗い紙系などの材料を表面に有する自動車用成型部品に対する優れた接着力、自動車用成型部品の凹凸形状に対する優れた追従性、及びワイヤーハーネスが直線形状になろうとする反発力に対抗するための高い耐反発性を有し、それによりワイヤーハーネスを自動車用成型部品に安定に固着することが可能であり、かつ難燃性を有する自動車用ワイヤーハーネス固定用粘着シートを提供することにある。
【０００９】
また、本発明の他の目的は、上記自動車用ワイヤーハーネス固定用粘着シートを用いて、自動車用ワイヤーハーネスを固定した自動車用成型部品を提供することにある。
【課題を解決するための手段】
【００１０】
本発明者等は、かかる課題を解決するため鋭意検討した結果、本発明を完成させた。即ち、本発明は、自動車用ワイヤーハーネスを自動車成型部品に固定するために用いる粘着シートであって、
該粘着シートが、軟質金属箔と、発泡樹脂層と、粘着剤層とをこの順に積層した構造を備えた粘着シートであることを特徴とする自動車用ワイヤーハーネス固定用粘着シートを提供するものである。
【００１１】
また、本発明は、上記自動車用ワイヤーハーネス固定用粘着シートを用いて、自動車用ワイヤーハーネスを固定したことを特徴とする自動車用成型部品を提供するものである。
【発明の効果】
【００１２】
本発明の自動車用ワイヤーハーネス固定用粘着シート（以下、本発明の粘着シートという）は、軟質金属箔と発泡樹脂層とが積層された二層構造の基材層を使用している。このように基材層の一部に軟質金属箔を使用することにより、本発明の粘着シートはワイヤーハーネスの反発力に対して十分に対抗しうる高い耐反発性を有するばかりではなく、発泡樹脂層及び粘着剤層の燃焼、或いは延焼を防ぐことができる。また、発泡樹脂層は適度な弾力を有しているため、自動車用成型部品の起毛した不織布や面の粗い紙系などの材料の表面に粘着剤層が接した際に、自動車用成型部品の凹部においては粘着剤層を押さえつけるためのバネとして働き、凸部においては凸部を吸収するためのクッションとして働く。このような機能により本発明の粘着シートは、起毛した不織布や面の粗い紙系などの材料を表面に有する自動車用成型部品に対する優れた接着力、及び自動車用成型部品の凹凸形状に対する優れた追従性を有することができる。
【発明を実施するための最良の形態】
【００１３】
［自動車用ワイヤーハーネス固定用粘着シート］
本発明の粘着シートは、自動車用ワイヤーハーネスを自動車用成型部品に固定するために用いられる粘着シートであって、基材と、該基材の上に設けられた粘着剤層とから構成されている。
【００１４】
この基材は、軟質金属箔からなる層と発泡樹脂層の２層構造を有している。２層構造を形成する方法としては、例えば、軟質金属箔と発泡樹脂層を接着剤やプライマー等を介して接着する方法、加熱して発泡樹脂層を溶融しながら軟質金属箔をラミネートする方法などが挙げられる。このような２層構造とすることにより、起毛した不織布や面の粗い紙系などの材料を表面に有する自動車用成型部品にワイヤーハーネスを良好に接着することができ、形状保持性に優れ、粘着剤の接着性を補助することができ。かつ、難燃性を付与することができる。
【００１５】
軟質金属箔としては、具体的には、アルミニウム、鉛、マグネシウム、銅、銀等が挙げられる。その中でも、軟質アルミニウム箔が好ましい。また、軟質金属箔の厚さは、２〜３０μｍであるのが好ましく、５〜２０μｍであるのがより好ましい。軟質金属箔の厚さを２〜３０μｍとすることにより、粘着シート生産時や輸送時及び自動車用ワイヤーハーネス貼付作業時などに軟質金属箔の層を破壊することがなく、かつ、ワイヤーハーネスに追従させて粘着シートを貼り込み易くすることができる。また、軟質金属箔の厚みが上記の範囲であると、例えば、軟質金属箔と、発泡樹脂層の２層構造基材に粘着層を設け、粘着層上に離型紙を貼り合わせた粘着シートを製造した場合でも、軟質金属箔や離型紙が折れ難く、ロール化適性に優れている。
【００１６】
発泡樹脂層としては、例えば、ポリエチレンやポリプロピレン等のポリオレフィン樹脂、ポリウレタン樹脂、ポリスチレン樹脂、アクリル樹脂、塩化ビニル樹脂、ポリカーボネート樹脂などのプラスチック類や、イソプレン、ブタジエン、クロロプレン、ＥＰＤＭ（エチレン−プロピレン−ジエンモノマー）などのゴム類、オレフィン系、ウレタン系、スチレン系などの熱可塑性エラストマー類、及び、それらのブレンド物などを、化学発泡、機械発泡等の手段を用いて発泡し、シート状にしたものが挙げられる。なお、発泡樹脂層の凝集力を向上させるために、化学架橋、電子線架橋などの架橋を行うことが好ましい。その中でも、柔軟性と強度のバランス及びコスト面からポリエチレンフォームが好ましい。
【００１７】
また、発泡樹脂層に難燃性を付与することにより、粘着シートとしての難燃性がより向上する。発泡樹脂層に難燃性を付与する方法としては、塩化ビニルなど難燃性を有する材料を発泡プラスチックまたは発泡ゴム層として選定する方法や、発泡樹脂層中に難燃剤や難燃助剤を添加する方法などが挙げられる。難燃剤や難燃助剤については、公知のものが使用できる。
【００１８】
発泡樹脂層の厚さは、０．４〜４．０ｍｍであるのが好ましく、１．２〜３．０ｍｍであるのがより好ましい。発泡樹脂層の厚さを０．４〜４．０ｍｍとすることにより、起毛した不織布や表面が粗い紙系などの材料を有する自動車用成型部品にワイヤーハーネスを良好に接着することができ、かつ、ワイヤーハーネスに追従させて粘着シートを貼り込み易くすることができる。また、発泡樹脂層の厚さがこの範囲であると、例えば、軟質金属箔と、発泡樹脂層の２層構造基材に粘着層を設け、粘着層上に離型紙を貼り合わせた粘着シートを製造した場合でも、軟質金属箔や離型紙が折れ難く、ロール化適性に優れている。
【００１９】
発泡樹脂層の２５％圧縮強度は、１０〜１５０ＭＰａであることが好ましく、２０〜８０ＭＰａであることがより好ましい。発泡樹脂層の２５％圧縮強度を１０〜１５０ＭＰａとすることにより、起毛した不織布や表面が粗い紙系などの材料を有する自動車用成型部品にワイヤーハーネスを良好に接着することができ、かつ、ワイヤーハーネスに追従させて粘着シートを貼り込み易くすることができる。また、粘着シートを誤った位置に貼付してしまった際に粘着シートを剥がして再度貼付する貼り直しを行う場合があるが、発泡樹脂層の２５％圧縮強度が上記の範囲であると発泡樹脂層が層間破壊又はちぎれたりすることがなく、また貼り直しも容易である。更に、発泡樹脂層が硬くなることもなく、起毛した不織布や表面が粗い紙系などの材料を有する自動車用成型部品への接着性を損なうことがない。
【００２０】
この基材の上に設けられた粘着剤層は、公知のアクリル系、ゴム系、シリコーン系などの各種粘着剤が使用できるが、起毛した不織布や表面が粗い紙系材料を有する自動車用成型部品への初期接着強度を付与するためには、合成ゴム系粘着剤がより好適である。
その中でも、粘着剤層が、スチレン−イソプレンブロックコポリマーと、粘着付与樹脂とを含有し、スチレン−イソプレンブロックコポリマーのシブロック量が、３０〜８０質量％であって、粘着付与樹脂が、Ｃ５系石油樹脂、C５系／Ｃ９系石油樹脂、及び脂環族系石油樹脂からなる群から選択される少なくとも１種以上を含有する粘着剤層であることが好ましい。
【００２１】
粘着剤層に含有するスチレン−イソプレンブロックコポリマーは、そのジブロック量が３０〜８０質量％とすることにより、自動車成型部品に対する接着性に優れ、かつ、保持性にも優れた粘着シートが得られる。また、スチレン−イソプレンブロックコポリマーの分子量は、１万〜８０万の範囲にあることが好ましく、３万〜５０万の範囲にあるのがより好ましい。分子量の範囲を１万〜８０万の範囲とすることにより、粘着剤の凝集力を向上することができ、かつ、自動車成型部品に良好に接着することができる。
【００２２】
また、粘着付与樹脂は、Ｃ５系石油樹脂、C５系／Ｃ９系石油樹脂、及び脂環族系石油樹脂からなる群から選択される少なくとも１種以上を含有することが好ましい。これらの粘着付与樹脂は、スチレン−イソプレンブロックコポリマーのイソプレン層に相溶し、接着性を向上させ、自動車用成型部品に良好に接着することができる。Ｃ５系石油樹脂は脂肪族系石油樹脂であるが、例えば、エスコレッツ１２０２、１３０４、１４０１（トーネックス製）、ウイングタック９５（グッドイヤー製）、クイントンＫ１００、Ｒ１００、Ｆ１００（日本ゼオン製）、ピコタック９５、ピコペール１００（理化ハーキュレス製）等が挙げられる。また、C５系／Ｃ９系石油樹脂は、C５系と芳香族系であるＣ９系石油樹脂を共重合して得られるが、例えば、エスコレッツ２１０１（トーネックス製）、クイントンＳ１９５（日本ゼオン製）、ハーコタック１１４９（理化ハーキュレス製）等が挙げられる。また、脂環族系石油樹脂は、Ｃ９（芳香族）系石油樹脂に水素添加して得られるが、例えば、エスコレッツ５３００（トーネックス製）、アルコンＰ−１００（荒川化学製）、リガライトＲ１０１（理化ハーキュレス製）などが挙げられる。
【００２３】
Ｃ５系石油樹脂、C５系／Ｃ９系石油樹脂、及び脂環族系石油樹脂以外の粘着付与樹脂として、公知の粘着付与樹脂を使用することができる。このような公知の粘着付与樹脂としては、例えば、Ｃ９系石油樹脂、テルペン系樹脂、ロジン系樹脂、テルペン−フェノール樹脂、スチレン樹脂、クマロン−インデン樹脂、キシレン樹脂、フェノール樹脂などが挙げられる。その中でも、重合ロジンエステル樹脂又はテルペン系樹脂を使用することが好ましい。
【００２４】
粘着付与樹脂の含有量は、スチレン−イソプレンブロックコポリマー１００質量部に対して、６０〜２００質量部であることが好ましい。粘着付与樹脂の含有量を６０〜２００質量部とすることにより、自動車成型部品への接着性と耐湿劣化後の接着性を向上することができ、かつ、十分な耐熱保持力を得ることができる。
【００２５】
また、粘着付与樹脂として、室温で液状の粘着付与樹脂を使用することもできる。このような室温で液状の粘着付与樹脂は、公知の上記粘着付与樹脂の中から選択することが好ましい。この液状の粘着付与樹脂の含有量は、粘着付与樹脂の総量に対して、１０〜３０質量％であるのが好ましい。液状の粘着付与樹脂の含有量を１０〜３０質量％とすることにより、自動車成型部品への濡れ性を向上させ良好に接着することができ、かつ、十分な耐熱保持力を得ることができる。
【００２６】
また、粘着付与樹脂として、軟化剤を含有するのが好ましい。このような軟化剤としては、例えば、プロセスオイル、ポリエステル系可塑剤、ポリブテン等の低分子量の液状ゴムが挙げられる。この軟化剤の含有量は、粘着付与樹脂の総量に対して、１０〜３０質量％であるのが好ましい。軟化剤の含有量を１０〜３０質量％とすることにより、自動車成型部品への濡れ性を向上させ良好に接着することができ、かつ、十分な耐熱保持力を得ることができる。
【００２７】
本発明においては、他のポリマー成分や、架橋剤を使用することができる。また、粘着剤に一般に用いられる各種添加剤、例えば、酸化防止剤、紫外線吸収剤、充填剤、顔料、増粘剤等を、接着性を低下しない範囲で使用することができる。
【００２８】
このようにして調整した粘着剤を、通常、トルエン、ヘキサン等の有機溶剤に希釈し、溶液状で使用する。この粘着剤を有機溶剤に溶解させて調整した粘着剤層用塗工溶液を、基材に塗布し、粘着剤層を形成する。
【００２９】
この粘着剤層を形成するには、粘着剤層用塗工溶液をロールコーターやダイコーター等で基材に直接塗布乾燥して剥離処理面と貼り合わせる方法でもよいし、剥離紙の離型処理面上に塗布乾燥して一旦粘着剤層を形成した後、これを基材面と貼り合わせて基材側に転写する方法でもよい。
【００３０】
粘着剤層は、２層構造基材の発泡樹脂層の上に設けられることが好ましい。発泡樹脂層の上に粘着剤層を設けることにより、起毛した不織布や面の粗い紙系などの材料を表面に有する自動車用成型部品にワイヤーハーネスを良好に接着することができる。軟質金属箔層の上に粘着剤層を設けた場合は、軟質金属箔層が硬いため起毛した不織布や面の粗い紙系などの材料を表面に有する自動車用成型部品への接着が点接着になり、粘着シートが剥がれる懸念がある。
【００３１】
本発明における粘着剤層の厚さは、４０〜２００μｍであるのが好ましく、生産性の点から５０〜１００μｍであるのがより好ましい。粘着剤層の厚さを４０〜２００μｍとすることにより、接着性を高くすることができ、かつ、短時間で塗工処理することができる。
【００３２】
粘着剤層厚さが４０〜１００μｍである場合には、単層構造の粘着剤層であってもよいが、厚さが１００μｍを越える場合には、不織布等の繊維状の支持体を粘着剤層の中間部に備えた粘着剤層とすることが好ましい。粘着剤層の厚さが２００μｍの単層の粘着剤層を基材上に設けるとすると、例えば、粘着剤層用塗工溶液を仮支持体上に塗工して、有機溶剤を乾燥させ、乾燥後の粘着剤層を仮支持体から基材上に転写する方法があるが、膜厚が厚いため粘着剤層中に有機溶剤が残留しやすく、気泡等も発生しやすい問題があるからである。
不織布等の繊維状の支持体を粘着剤層の中間部に設けて、厚さが１００μｍを越える粘着剤層を製造する方法としては、例えば、粘着剤を不織布の内部まで含浸させるために、粘着剤層用塗工溶液を不織布に直接塗布し、有機溶剤を乾燥させ、内部まで粘着剤が含浸した不織布の層を含め約１００μｍの膜厚の粘着剤層を形成する。その後、別の仮支持体上に形成した約１００μｍの粘着剤層を、該仮支持体上から該不織布の片側に設けた粘着剤層と反対側の面に転写し、合計２００μｍの膜厚の粘着剤層を形成する。さらに、この２００μｍの膜厚の粘着剤層を基材上に転写することにより、粘着シートを作製する方法がある。
【００３３】
あるいは、剥離紙上に塗工した粘着剤層用塗工溶液を乾燥後、不織布に貼合する工程を２回行い、不織布の両側に粘着剤層を設け、その後、片側の剥離紙を基材と貼合する方法を用いてもよい。
【００３４】
不織布等の繊維状の支持体を粘着剤層の中間部に備えた厚さが２００μｍの粘着剤層の場合、上記単層の厚い粘着剤層（２００μｍ）を乾燥する場合に比較して、２層構造の薄い膜厚の粘着剤層（１００μｍ）を乾燥することになるので、粘着剤層中に有機溶剤が残留することがなく、また、気泡等の発生が少ないため、均一な粘着剤層を形成することができる。
このような不織布等の繊維状の支持体としては、綿、麻、レーヨン等を用いることができる。この支持体の厚さは２０〜８０μｍであるのが好ましい。なお、不織布等の繊維状の支持体は弾性が小さいため、自動車成型部品への追従性や密着性、及び、粘着シートの耐反発性を損なうことはない。
【００３５】
本発明に用いられる剥離紙は、公知公用の剥離紙が使用できる。例えば、上質紙、クラフト紙、グラシン紙の上にポリエチレンをラミネートし、その上に離型処理を施したものや、ポリエチレン、ポリプロピレン、ポリエチレンテレフタレート（ＰＥＴ）等の合成樹脂フィルム上に離型処理を施したものなどが挙げられる。その中でも、生産性、貼り作業性の点から、上質紙、クラフト紙、グラシン紙の上にポリエチレンをラミネートし、その上に離型処理を施したものが好ましい。
【００３６】
なお、本発明の粘着シートの形態は特に限定されるものではなく、枚葉、ロール状の製品形態であっても良く、またテープ状であっても良い。
【００３７】
［自動車用成型部品］
本発明の自動車用成型部品は、上記自動車用ワイヤーハーネス固定用粘着シートを用いて、自動車用ワイヤーハーネスを固定してなるものである。このような自動車用成型部品としては、成型天井（ルーフライニング）、バンパー、ドアトリム、インストルメントパネル、テールゲートライニングといった給電が必要な機構が設置されている成型部品が挙げられる。
【００３８】
図１に、成型天井２の裏側面に、本発明の自動車用ワイヤーハーネス固定用粘着シート１を用いて、ワイヤーハーネス３を固定した概略図を示し、（ａ）は成型天井２の全体概略図、（ｂ）は成型天井２の裏側に、粘着シート１を用いて、ワイヤーハーネス３を固定した拡大概略図である。ワイヤーハーネス３を成型天井２の裏側面の形状に沿って這わせて、ワイヤーハーネス３の上から、本発明の自動車用ワイヤーハーネス固定用粘着シート１を適宜間隔で貼付して固着する。粘着シート１をワイヤーハーネス３の上から空気があまり残らないようにワイヤーハーネス３の形状に沿って貼付するのが好ましい。この成型天井２の裏面側は、一般的に、表面が起毛した不織布やオレフィン目止め樹脂、表面が粗い紙系材料からなる、接着しにくい材料である。本発明の自動車用ワイヤーハーネス固定用粘着シート１は、基材に上記のような特定の材料を用いているため、このような被着体にも良好に接着することができる。また、ワイヤーハーネス３は複数本の電線が束ねられた状態で固定することがあるため、成型天井２の裏側面から剥がれて直線上になろうとする反発力が粘着シート１に働く。また、成型天井２へワイヤーハーネス３を粘着シート１で固定した後に、モジュールとして組み立てたものを輸送する場合、輸送時の振動、衝撃などが粘着シート１に加わる。更に、このモジュールを立てかけて輸送する場合、ワイヤーハーネス端部が垂れ下がり、粘着シート１にワイヤーハーネス３の自重が負荷として加わる。本発明の自動車用ワイヤーハーネス固定用粘着シート１は、基材に上記のような特定の材料を用いていることにより、この反発力、輸送時の振動、衝撃、輸送時のワイヤーハーネス３の自重等に耐えて、成型天井２の凹凸形状に追従してワイヤーハーネス３を安定に保持して固着することができる。
【００３９】
従って、本発明の自動車成型用部品は、上記粘着シートを用いて、自動車用ワイヤーハーネスを固定したことにより、組み立て工程前にワイヤーハーネスが剥がれてしまうことはない。
【００４０】
また、成型天井２及びワイヤーハーネス３は、一般的に、搭乗者の安全対策として、火災防止または着火時の延焼防止を目的に難燃材料を用いている。そこで、本発明のワイヤーハーネス固定用粘着シート１を用いてワイヤーハーネス３を固定することにより、全て難燃材料となり、火災の予防または着火した場合でも延焼を防止することができる。
【実施例】
【００４１】
以下、実施例により、本発明を更に詳しく説明する。本発明は、下記実施例に何ら制限されるものではない。
【００４２】
［実施例１］
（基材の作製）
１２μｍ厚さの軟質アルミニウム箔と２．０ｍｍ厚さの難燃タイプポリエチレンフォーム（積水化学工業製 ソフトロンＦＲ３００２）を接着剤によって貼り合わせた。
【００４３】
（粘着剤層用塗工溶液の調整）
スチレン−イソプレンブロックコポリマー（重量平均分子量１７万、スチレン量１６質量％、ジブロック量５２質量％）１００質量部、Ｃ５系石油樹脂（数平均分子量１１０、軟化点９６℃）４０質量部、重合ロジンエステル樹脂（数平均分子量１２００、軟化点１２５℃）４０質量部、低分子量ポリブテン２０質量部、及びヒンダードフェノール２質量部を配合し、トルエンに溶解させて粘着剤層用塗工溶液（粘着剤Ａの溶液）を調整した。
【００４４】
（固定用粘着シートの作製）
粘着剤層用塗工溶液をアプリケーターにより乾燥後の厚さが６０μｍになるように離型紙上に塗布し、８０℃３分間乾燥した。これを基材の発泡樹脂層面に貼り合わせ、０．２ＭＰａの加圧にてラミネートを行い、粘着シートを作製した。
【００４５】
［実施例２］
基材の発泡樹脂層を１．１ｍｍ厚さの非難燃タイプポリエチレンフォーム（東レ製  ペフ０７０１１ＮＭ００）に変えた以外は実施例１と同様にして、粘着シートを作製した。
【００４６】
［実施例３］
基材の発泡樹脂層を２．０ｍｍ厚さの難燃タイプＣＲゴムスポンジ（イノアック製  Ｃ−４２０５）に変えた以外は実施例１と同様にして、粘着シートを作製した。
【００４７】
［実施例４］
（粘着剤層用塗工溶液の調整）
アクリル系粘着剤（綜研化学製  ＳＫ−１７１７）１００質量部に対し、イソシアネート系架橋剤（日本ポリウレタン社製  コロネートＬ−４５）を１．３質量部配合し、１５分間攪拌して粘着剤層用塗工溶液（粘着剤Ｂの溶液）を調整した。
（固定用粘着シートの作製）
上記粘着剤配合とした以外は実施例１と同様にして、粘着シートを作製した。
【００４８】
［実施例５］
基材を５０μｍ厚さの軟質アルミニウム箔と２．０ｍｍ厚さの難燃タイプポリエチレンフォーム（積水化学工業製 ソフトロンＦＲ３００２）を接着剤によって貼り合わせたものに変えた以外は実施例１と同様にして、粘着シートを作製した。
【００４９】
［実施例６］
基材を１２μｍ厚さの軟質アルミニウム箔と６．０ｍｍ厚さの非難燃タイプポリエチレンフォーム（東レ製 ペフ１３０６０ＮＭ００）を接着剤によって貼り合わせたものに変えた以外は実施例１と同様にして、粘着シートを作製した。
【００５０】
［比較例１］
基材を２０μｍ厚さの軟質アルミ箔に変え、粘着層を軟質アルミ箔に貼り合わせた以外は実施例１と同様にして、粘着シートを作製した。
【００５１】
［比較例２］
基材を２．０ｍｍ厚さの難燃タイプポリエチレンフォーム（積水化学工業製 ソフトロンＦＲ３００２）に変えた以外は実施例１と同様にして、粘着シートを作製した。
【００５２】
［比較例３］
粘着層を基材の軟質アルミ箔層面に貼り合わせた以外は実施例１と同様にして、粘着シートを作製した。
【００５３】
上記で得られた粘着シートについて、以下の評価方法にて試験した。結果を表１と表２に示す。
【００５４】
【表１】
2006206820.tif 000002
【００５５】
【表２】
2006206820.tif 000003
【００５６】
（評価試験方法）
（１）耐反発性
粘着シートを１００ｍｍ×５０ｍｍの大きさに切断した。２３℃５０％ＲＨ雰囲気下で、７０ｍｍ長さ、直径８ｍｍφの電線結束用コルゲートチューブ（デンカエレクトロン製）を粘着シートの中央となる位置に配置し、図２に示すように、粘着シートでコルゲートチューブをルーフライニングに貼付した。図２は、ルーフライニング２上に、コルゲートチューブ４を粘着シート１で固定した概略図である。ルーフライニングには、ルーフライニングＡ（ＴＳテック社製、固定用粘着シート貼付面：ポリプロピレン（ＰＰ）スパンボンド不織布）と、ルーフライニングＢ（エムテック社製、粘着シート貼付面：紙材）とを使用した。
【００５７】
粘着シート１がルーフライニング２に接触している面を２ｋｇローラー１往復加圧した。加圧直後、粘着シート１が下向きになるように設置し、図３に示すように、コルゲートチューブ４の片端に２００ｇの荷重５をぶらさげて、コルゲートチューブ４の落下時間を測定した。図３は、本発明の自動車用ワイヤーハーネス固定用粘着シートの耐反発性試験方法の概略図である。４８時間以上落下しなかった場合を、表１〜２では「＞４８」と表示した。
（２）接着強度
粘着シートを２５ｍｍ幅×１００ｍｍ長さに切断し、２３℃５０％ＲＨ雰囲気下でステンレス板（３６０番耐水研磨紙でヘアライン研磨処理）、及びポリプロピレン板（日本テストパネル社製）に２ｋｇローラー１往復加圧貼付し、１時間経過後に引っ張り試験機（オリエンテック製  ＲＴＡ１００）にて引張り速度３００ｍｍ／分で、１８０°方向に剥がし、接着強度（Ｎ／２５ｍｍ）を測定した。
【００５８】
（３）保持力
粘着シートを２５ｍｍ幅×１００ｍｍ長さに切断し、２３℃５０％ＲＨ雰囲気下でステンレス板（３６０番耐水研磨紙でヘアライン研磨処理）に、貼付面積２５ｍｍ×２５ｍｍとなるように２ｋｇローラー１往復加圧で貼付した。１時間経過後、４０℃雰囲気下で０．５ｋｇの荷重を掛け、落下時間を測定した。２４時間以上保持した場合を、表１〜２では「＞２４」と表示した。
【００５９】
（４）難燃性（ＦＭＶＳＳ Ｎｏ．３０２に準じた試験）
粘着シートを７０ｍｍ幅×２００ｍｍ長さに切断し、燃焼試験用治具に粘着剤層面を下向きにして水平に取り付けた。ガスバーナーの炎の高さを４０ｍｍに設定し、粘着シートの先端に１５秒間着火した際の難燃性を評価した。なお、粘着シート端部から３８ｍｍの位置に標線を引き、標線に達する前に消火した場合、標線を通過後６０秒以内に消火した場合、または、標線を通過後５０ｍｍ以内に消火した場合に自己消化性と表示した。また、炎を１５秒間当てても着火しないものを難燃性と表示し、それ以外については燃焼と表示した。
【００６０】
（５）粘着シート  ロール化適性
上記で作製した粘着シートを外径約４インチの紙管に巻き取った際の巻き取り状態を目視にて評価した。巻き取り品の軟質金属箔層や剥離紙に大きな折れ等の不具合がない、または、基材表面と剥離紙裏面の間に隙間なく、巻き取れている場合は「○」と表示した。また、多少軟質金属箔や剥離紙に折れがあるものの、基材表面と剥離紙裏面にほとんど隙間がなく巻き取られている場合は「△」と表示し、巻き取り品の軟質金属箔層や剥離紙に大きな折れ等の不具合が発生、または、基材表面と剥離紙裏面の間に大きな隙間ができ、きっちりと巻き取れていない場合は「×」と表示した
【００６１】
（６）貼付作業性
上記の耐反発試験と同様に、ルーフライニング上にコルゲートチューブを粘着シートで固定した時の貼付作業のし易さを官能評価した。大きな力をかけることなく、コルゲートチューブに沿わせて大きな隙間なく貼付できた場合を「○」と表示した。また、基材の腰が強いものの、多少力をかければ、粘着シートを隙間なくコルゲートチューブに沿わせて貼付できる場合を「△」と表示し、基材の腰が強く粘着シートの貼付に大きな力をかける必要がある場合、または、コルゲートチューブと粘着シートに大きな隙間が発生した場合は「×」と表示した。
【００６２】
表１〜２の結果によれば、比較例１〜３の固定用粘着シートは、実施例１〜６の粘着シートと比較して、耐反発性が４８時間未満、難燃性が不十分であり、自動車用ワイヤーハーネス固定用粘着シートの必要性能を満足していないことがわかった。
【図面の簡単な説明】
【００６３】
【図１】成型天井の裏面側に、本発明の自動車用ワイヤーハーネス固定用粘着シートを用いて、ワイヤーハーネスを固定した概略図であり、（ａ）は成型天井の全体概略図、（ｂ）は成型天井の裏面側に、本発明の自動車用ワイヤーハーネス固定用粘着シートを用いて、ワイヤーハーネスを固定した拡大概略図である。
【図２】ルーフライニング上に、コルゲートチューブを本発明の自動車用ワイヤーハーネス固定用粘着シートで固定した概略図である
【図３】本発明の自動車用ワイヤーハーネス固定用粘着シートの耐反発性の試験方法の概略図である
【符号の説明】
【００６４】
１  自動車用ワイヤーハーネス固定用粘着シート
２  ルーフライニング
３  ワイヤーハーネス
４  コルゲートチューブ
５  荷重
【図１】
2006206820.tif 000004
【図２】
2006206820.tif 000005
【図３】
2006206820.tif 000006